(57)【特許請求の範囲】
【請求項１】
絶縁層と、前記絶縁層の面に設けられた導体パターンとを有するコア材を準備するステップと、
第１面と前記第１面の反対側の第２面とを有するガラスクロスと、前記ガラスクロスに含浸されてかつ半硬化した樹脂よりなり前記ガラスクロスの前記第１面と前記第２面とをそれぞれ覆い共に厚さｔを有する第１樹脂層と第２樹脂層とをそれぞれ有する１枚以上のプリプレグを準備するステップと、
前記１枚以上のプリプレグのうちの１つのプリプレグが前記導体パターンを覆って前記コア材の前記絶縁層の前記面に設けられるように前記１枚以上のプリプレグを互いに重ねて積層体を形成するステップと、
前記積層体を加熱加圧するステップと、
を含み、
前記ガラスクロスの開口率は３％〜１５％であり、
前記第１樹脂層と前記第２樹脂層の厚さｔと、前記コア材の前記絶縁層の前記面の面積に対する前記導体パターンの面積の割合ａ（％）と、前記導体パターンの厚さＴと、前記１枚以上のプリプレグの枚数ｎとは、
Ｔ≧１００（μｍ）、かつ
ｔ＜（１−ａ／１００）・Ｔ＜２・ｎ・ｔ
なる関係を満たす、
配線板の製造方法。
【請求項２】
前記ガラスクロスの厚さは１０μｍ〜１００μｍであり、
前記第１樹脂層と前記第２樹脂層の厚さｔは５μｍ〜３０μｍであり、
前記１枚以上のプリプレグのそれぞれの厚さは２０μｍ〜１６０μｍである、
請求項１に記載の配線板の製造方法。
【請求項３】
前記１枚以上のプリプレグのそれぞれにおける前記樹脂の量の割合は５０質量％〜８５質量％である、
請求項１又は２に記載の配線板の製造方法。
【請求項４】
第１絶縁層と、前記第１絶縁層の面に設けられた第１導体パターンとを有する第１コア材を準備するステップと、
第２絶縁層と、前記第２絶縁層の面に設けられた第２導体パターンとを有する第２コア材を準備するステップと、
第１面と前記第１面の反対側の第２面とを有するガラスクロスと、前記ガラスクロスに含浸されてかつ半硬化した樹脂よりなり前記ガラスクロスの前記第１面と前記第２面とをそれぞれ覆い共に厚さｔを有する第１樹脂層と第２樹脂層とをそれぞれ有する複数のプリプレグを準備するステップと、
前記複数のプリプレグのうちの１枚のプリプレグが前記第１導体パターンを覆って前記第１コア材の前記１絶縁層の前記面に設けられ、かつ前記複数のプリプレグのうちの他の１枚のプリプレグが前記第２導体パターンを覆って前記第２コア材の前記第２絶縁層の前記面に設けられるように前記複数のプリプレグを互いに重ねて積層体を形成するステップと、
前記積層体を加熱加圧するステップと、
を含み、
前記ガラスクロスの開口率は３％〜１５％であり、
前記第１樹脂層と前記第２樹脂層の厚さｔと、前記第１コア材の前記面の面積に対する前記第１導体パターンの面積の割合ａ１（％）と、前記第２コア材の前記面の面積に対する前記第２導体パターンの面積の割合ａ２（％）と、前記第１導体パターンの厚さＴ１と、前記第２導体パターンの厚さＴ２と、前記複数のプリプレグの枚数ｎとは、
Ｔ１≧１００（μｍ）、かつ
Ｔ２≧１００（μｍ）、かつ
ｔ＜（１−ａ１／１００）・Ｔ１、かつ
ｔ＜（１−ａ２／１００）・Ｔ２、かつ
（１−ａ１／１００）・Ｔ１＋（１−ａ２／１００）・Ｔ２＜２・ｎ・ｔ
なる関係を満たす、
配線板の製造方法。
【請求項５】
前記ガラスクロスの厚さは１０μｍ〜１００μｍであり、
前記第１樹脂層と前記第２樹脂層の厚さｔは５μｍ〜３０μｍであり、
前記プリプレグのそれぞれの厚さは２０μｍ〜１６０μｍである、
請求項４に記載の配線板の製造方法。
【請求項６】
前記複数のプリプレグのそれぞれにおける前記樹脂の量の割合は５０質量％〜８５質量％である、
請求項４又は５に記載の配線板の製造方法。
【発明の詳細な説明】
【技術分野】
【０００１】
本発明は、配線板の製造方法に関する。
【背景技術】
【０００２】
配線板は様々な用途に用いられているが、昨今の電気自動車、ハイブリット自動車の普及に伴い、車載用途に用いる場合には、大電流及び高電圧に対応可能な配線板の需要が高まっている。そのため、大電流及び高電圧への対応として、例えば内層パターンとなる導体パターンの厚さを１００μｍ以上と厚くすることが必要となる。通常、導体パターン間の隙間はプリプレグの樹脂で充填されている（例えば、特許文献１、２参照）。
【先行技術文献】
【特許文献】
【０００３】
【特許文献１】特開２００８−８１５５６号公報
【特許文献２】特開２００９−１９１５０号公報
【発明の概要】
【発明が解決しようとする課題】
【０００４】
上述の従来の配線板では、導体パターンの厚さが厚くなると、導体パターン間の隙間が深くなるので、この隙間を充填するためのプリプレグの樹脂が不足するようになり、その結果、導体パターン間の隙間の樹脂による充填が不十分となり、ボイド（気泡）が発生しやすくなる。
【０００５】
ボイドの発生を抑制するため、例えば、樹脂量の多いプリプレグを用いたり、プリプレグの使用枚数を増加させたりすることが考えられる。しかし、この場合には、薄型化の流れに反して配線板全体の厚さが厚くなってしまう。
【０００６】
また従来の配線板を製造する場合の加熱加圧成形時において、プリプレグの樹脂の硬化状態をＡステージに近くして硬化時間を長くしたり、昇温速度を速く、圧力を高くしたりすることも考えられる。しかし、この場合には、硬化状態の特殊なプリプレグが必要となり、汎用性がなく、さらに成形条件も特殊な条件となり、大量生産に向かなくなってしまう。
【０００７】
さらに従来の配線板のプリプレグでは、導体パターンに対向している側の樹脂しか導体パターン間の隙間を充填するのに用いられず、導体パターンに対向していない側の樹脂は加熱加圧成形時に脇にはみ出してしまい、歩留まりが悪くなる。
【０００８】
本発明は上記の点に鑑みてなされたものであり、ボイドの発生を抑制しつつ、厚さ１００μｍ以上の導体パターン間の隙間に樹脂を充填することができ、またコア材及びプリプレグの積層体の加熱加圧成形時にこの積層体の周囲からの樹脂のはみ出しを抑制することができ、さらに全体の薄型化を実現することができる配線板の製造方法を提供することを目的とするものである。
【課題を解決するための手段】
【０００９】
本発明に係る配線板の製造方法は、
絶縁層と、前記絶縁層の面に設けられた導体パターンとを有するコア材を準備するステップと、
第１面と前記第１面の反対側の第２面とを有するガラスクロスと、前記ガラスクロスに含浸されてかつ半硬化した樹脂よりなり前記ガラスクロスの前記第１面と前記第２面とをそれぞれ覆い共に厚さｔを有する第１樹脂層と第２樹脂層とをそれぞれ有する１枚以上のプリプレグを準備するステップと、
前記１枚以上のプリプレグのうちの１つのプリプレグが前記導体パターンを覆って前記コア材の前記絶縁層の前記面に設けられるように前記１枚以上のプリプレグを互いに重ねて積層体を形成するステップと、
前記積層体を加熱加圧するステップと、
を含み、
前記ガラスクロスの開口率は３％〜１５％であり、
前記第１樹脂層と前記第２樹脂層の厚さｔと、前記コア材の前記絶縁層の前記面の面積に対する前記導体パターンの面積の割合ａ（％）と、前記導体パターンの厚さＴと、前記１枚以上のプリプレグの枚数ｎとは、
Ｔ≧１００（μｍ）、かつ
ｔ＜（１−ａ／１００）・Ｔ＜２・ｎ・ｔ
なる関係を満たすことを特徴とする。
【発明の効果】
【００１０】
本発明によれば、ボイドの発生を抑制しつつ、厚さ１００μｍ以上の導体パターン間の隙間に樹脂を充填することができ、またコア材及びプリプレグの積層体の加熱加圧成形時にこの積層体の周囲からの樹脂のはみ出しを抑制することができ、さらに全体の薄型化を実現することができる配線板が得られる。
【図面の簡単な説明】
【００１１】
【図１】図１Ａ〜図１Ｃは実施形態１の配線板の製造方法における工程を示す概略断面図である。
【図２】図２は実施形態１の配線板のガラスクロスの概略拡大平面図である。
【図３】図３Ａ〜図３Ｃは実施形態２の配線板の製造方法における工程を示す概略断面図である。
【発明を実施するための形態】
【００１２】
以下、本発明の実施の形態を説明する。
【００１３】
（実施形態１）
図１Ａから図１Ｃは実施形態１の配線板１００１（多層プリント配線板）の製造方法の工程を示す断面図である。まず、配線板１００１の材料となるコア材１、プリプレグ２について説明する。
【００１４】
コア材１は、電気的に絶縁性を有する絶縁層７の一方の面７ａに１００μｍ以上の厚さＴの導体パターン３を設けて形成されている。このように、導体パターン３の厚さＴが厚いことによって、大電流及び高電圧を扱いやすくなる。導体パターン３の厚さＴの上限は特に限定されないが、例えば１０００μｍである。絶縁層７の面７ａの反対側の面７ｂには全体に金属箔８が設けられていてもよい。絶縁層７の厚さは、例えば０．０２ｍｍ〜３．０ｍｍであるが、特に限定されない。金属箔８の厚さは、例えば１２μｍ〜１０００μｍであるが、特に限定されない。絶縁層７を構成する絶縁樹脂は、例えばエポキシ樹脂であるが、特に限定されない。絶縁層７にはガラスクロス等の基材が含まれていてもよい。導体パターン３の材質は例えば銅であり、金属箔８は例えば銅箔であるが、特に限定されない。上記のようなコア材１は、例えば、市販の両面金属張積層板の片面をエッチングによりパターン形成して得ることができる。
【００１５】
プリプレグ２は、ガラスクロス４に樹脂が含浸されて、その樹脂が半硬化して形成されている。
【００１６】
図２はガラスクロス４の概略拡大平面図である。ガラスクロス４は、例えば図２に示すように、ガラス繊維の縦糸４ｒ及び横糸４ｓを織って得られた布である。互いに隣り合う縦糸４ｒ及び互いに隣り合う横糸４ｓで囲まれた複数の開口９はいわゆるバスケットホールである。ガラスクロス４の織り方は、例えば平織であるが、特に限定されない。ガラスクロス４の開口率は３％〜１５％である。ガラスクロス４の開口率は、図２のようにガラスクロス４を厚さ方向から見た場合（平面視）、ガラスクロス４の面４ａ（第１面）又は面４ｂ（第２面）の総面積（開口９の総面積も含む）に対する複数の開口９の総面積の割合を百分率で示したものである。ガラスクロス４の開口率が３％より小さいと、ガラスクロス４の面４ａ、４ｂのうちの一方から他方へ移動する樹脂の量が大幅に減少する。ガラスクロス４の開口率が１５％より大きいと、ガラスクロス４の強度が低下したり、樹脂の含浸性が損なわれたりする。さらに、配線板１００１にドリル加工やレーザ加工により孔あけをする場合に、孔径がばらついたり、孔の内壁の粗さが増大したりする。ガラスクロス４の厚さは１０μｍ〜１００μｍであることが好ましい。ガラスクロス４の厚さが１０μｍ以上であることによって、ガラスクロス４の強度の低下を抑制することができる。ガラスクロス４の厚さが１００μｍ以下であることによって、配線板１００１の薄型化を実現しやすくなる。
【００１７】
上記の樹脂は、例えばエポキシ樹脂等の熱硬化性樹脂に必要に応じて硬化剤、硬化促進剤、充填材、その他の添加剤が配合されて調製された樹脂組成物を意味するが、特に限定されない。
【００１８】
プリプレグ２は、ガラスクロス４の互いに反対側の面４ａ、４ｂにそれぞれ設けられた半硬化状態（Ｂステージ状態）の樹脂よりなる樹脂層５（樹脂層１０５（第１樹脂層）、樹脂層２０５（第２樹脂層））をさらに備える。プリプレグ２の片側の樹脂層５（１０５、２０５）の厚さ（ｔ）は５μｍ〜３０μｍであることが好ましい。樹脂層５の厚さ（ｔ）が５μｍ以上であることによって、導体パターン３間の隙間３０を充填する樹脂の不足を抑制することができる。樹脂層５の厚さ（ｔ）が３０μｍ以下であることによって、配線板１００１の薄型化を実現しやすくなる。プリプレグ２全体の厚さは２０μｍ〜１６０μｍであることが好ましい。プリプレグ２全体の厚さは、ガラスクロス４の厚さと樹脂層１０５の厚さ（ｔ）と樹脂層２０５の厚さ（ｔ）の合計である。プリプレグ２全体の厚さが２０μｍ以上であることによって、配線板１００１の強度の低下を抑制することができる。１枚のプリプレグ２全体の厚さが１６０μｍ以下であることによって、配線板１００１の薄型化を実現しやすくなる。プリプレグ２での樹脂層５を構成する樹脂の量は５０質量％〜８５質量％であることが好ましい。プリプレグ２の樹脂の量は、プリプレグ２の全質量（ガラスクロス４の質量も含む）に対する樹脂の質量の割合を百分率で示したものである。プリプレグ２の樹脂の量が５０質量％以上であることによって、導体パターン３間の隙間３０を充填する樹脂の不足を解消することができる。プリプレグ２の樹脂量が８５質量％以下であることによって、コア材１及びプリプレグ２を積層して得られた積層体１０の加熱加圧成形時に積層体１０の周囲からの樹脂のはみ出しを抑制することができる。
【００１９】
次に実施形態１の配線板１００１の製造方法について説明する。配線板１００１は、コア材１と１枚以上のプリプレグ２を重ねて加熱加圧成形することによって製造することができる。実施形態１では、２枚のプリプレグ２を用い、さらに金属箔６を用いる方法について説明するが、使用するプリプレグ２の枚数は１枚以上であれば特に限定されない。金属箔６は、例えば銅箔であり、金属箔６の厚さは、例えば１２μｍ〜１０００μｍである。
【００２０】
まず図１Ａに示すように、コア材１、２枚のプリプレグ２、金属箔６をこの順に重ねる。ここで、コア材１は、プリプレグ２に重ねる面、すなわち絶縁層７の面７ａに、１００μｍ以上の厚さＴを有する導体パターン３が形成されている。
【００２１】
実施形態１では、以下の関係式（１）が満たされている。
【００２２】
ｔ＜（１−ａ／１００）・Ｔ＜２・ｎ・ｔ  …（１）
関係式（１）におけるｔ、ａ、Ｔ、ｎは以下の通りである。
【００２３】
ｔ：プリプレグ２の片側の樹脂層５（１０５、２０５）の厚さ
上述のように、プリプレグ２の片側の樹脂層５の厚さ（ｔ）は５μｍ〜３０μｍであることが好ましい。なお、樹脂層１０５、２０５の厚さは多少のバラつきの範囲で異なっていてもよく実質的に同じである。
【００２４】
ａ（％）：コア材１の面積に対する導体パターン３の面積の割合
この場合の各面積は、コア材１を厚さ方向、すなわち絶縁層７の面７ａに対峙する方向から見た平面視の面積を意味する。特に導体パターン３の材質が銅である場合、割合ａは残銅率と呼ばれるものである。なお、式（１−ａ／１００）の値は、コア材１の絶縁層７の面７ａの面積に対する隙間３０の面積の割合を意味する。
【００２５】
Ｔ：導体パターン３の厚さ（Ｔ≧１００μｍ）
上述のように、導体パターン３の厚さＴは１００μｍ以上である。
【００２６】
ｎ：プリプレグ２の枚数
図１Ａに示す配線板１００１ではプリプレグ２の枚数ｎは２枚であるが、関係式（１）を満たす限り、特に限定されない。
【００２７】
次に図１Ｂに示すように、１枚以上のプリプレグ２のうちの１つのプリプレグ２（１０２）が導体パターン３を覆ってコア材１の絶縁層７の面７ａに設けられる。１枚以上のプリプレグ２のうちの１つのプリプレグ２が金属箔６の面等の実質的に凹凸の無い面に設けられるように１枚以上のプリプレグ２を互いに重ねて積層体１０を形成する。コア材１とプリプレグ２と金属箔６からなる積層体１０を加熱加圧成形することによって、図１Ｃに示す配線板１００１を得ることができる。この場合の温度、圧力、時間等の成形条件は特に限定されない。
【００２８】
実施形態１における配線板１００１では、プリプレグ２の半硬化状態の樹脂層５の樹脂は加熱加圧により溶融した樹脂となる。コア材１に隣接するプリプレグ２において、コア材１に対向する樹脂層５（１０５）の樹脂だけでは導体パターン３間の隙間３０を充填することができない場合がある。実施形態１では、プリプレグ２のガラスクロス４の開口率を３％〜１５％としている。これにより、図１Ｂの矢印で示すように、コア材１に対向しない樹脂層５（２０５）の樹脂がガラスクロス４の複数の開口９を通ってコア材１に向かって移動することができる。このようにして導体パターン３間の隙間３０を充填するのに必要な樹脂を、コア材１に対向しない樹脂層５（２０５）から補給することができる。さらに、コア材１に隣接するプリプレグ２だけでは樹脂の不足を解消できない場合には、コア材１に隣接しないプリプレグ２からも図１Ｂの矢印で示すように樹脂をコア材１に向かって移動させることで補給することができる。このようにしてボイドの発生を抑制しつつ、厚さ１００μｍ以上の導体パターン３間の隙間３０に樹脂を充填することができる。またコア材１に対向しない樹脂層５の樹脂も、導体パターン３間の隙間３０の充填に利用することができるので、プリプレグ２全体の樹脂の量が過剰に多くなるのを避けることができ、積層体１０の加熱加圧成形時に積層体１０の周囲から樹脂がはみ出すことを抑制することができる。
【００２９】
上記の関係式（１）において、左側の不等式であるｔ＜（１−ａ／１００）・Ｔは、プリプレグ２の片側の樹脂層５の厚さ（ｔ）に相当する樹脂だけでは、導体パターン３間の隙間３０を充填することができないことを意味している。
【００３０】
上記の関係式（１）において、右側の不等式である（１−ａ／１００）Ｔ＜２・ｎ・ｔは、使用する全てのプリプレグ２の両側の樹脂層５の厚さの合計（２・ｎ・ｔ）に相当する樹脂により、導体パターン３間の隙間３０を充填することができることを意味している。
【００３１】
上記の関係式（１）を満たすことにより、コア材１に隣接するプリプレグ２の片側の樹脂層５の樹脂だけでは、導体パターン３間の隙間３０を充填することができない程度に薄いプリプレグ２を用いて、配線板１００１を全体として薄型化することができる。
【００３２】
特に、プリプレグ２のガラスクロス４の厚さが１０μｍ〜１００μｍ、プリプレグ２の片側の樹脂層５の厚さ（ｔ）が５μｍ〜３０μｍ、プリプレグ２全体の厚さが２０μｍ〜１６０μｍである場合が好ましい。この場合、配線板１００１の全体の薄型化に有効である。
【００３３】
プリプレグ２において樹脂の量を多くする、すなわち樹脂層５（１０５、２０５）の厚さｔを大きくすると、樹脂の硬化の状態の制御が難しくなり、樹脂が垂れてプリプレグ２が乾燥ラインのローラや積載ラインに貼り付いたりする場合があり、安定に配線板１００１を製造できなくなる場合がある。プリプレグ２が製造ラインで貼り付くと樹脂が一部はがれてプリプレグ２にスジや凹凸、樹脂のムラ等が発生して外観を傷付けて安定に高品質を保てない。さらに、ガラスクロス４の面４ａ、４ｂ上の樹脂層１０５、２０５の厚さが大きく異なって、ガラスクロス４がプリプレグ２の中央からずれる場合がある。
【００３４】
図１Ｃに示す配線板１００１において、１枚以上の（２枚の）プリプレグ２のうちコア材１に対向してコア材１に設けられた１枚のプリプレグ２（１０２）のガラスクロス４（１０４）とコア材１の絶縁層７の面７ａまでの距離は厚さｔａである。厚さｔａは図１Ａに示すように、１つの樹脂層５（１０５）で構成されている。２枚のプリプレグ２のガラスクロス４間の距離は厚さｔｂである。厚さｔｂは２つの絶縁層５（１０５、２０５）で構成されている。積層体１０を加圧した後では、厚さｔａは厚さｔｂの半分より大きい。
【００３５】
図１Ｃに示す配線板１００１では、プリプレグ２の半硬化状態の樹脂層５は硬化して、絶縁性を有する硬化樹脂層５０となる。導体パターン３は、硬化樹脂層５０の内部に埋設された内層パターンとなる。最外層の金属箔６、８に例えばサブトラクティブ法により回路のパターンを形成してもよい。
【００３６】
（実施形態２）
図３Ａから図３Ｃは実施形態２における配線板１００２（多層プリント配線板）の製造方法の工程を示す断面図である。図３Ａから図３Ｃにおいて、図１Ａから図１Ｃに示す配線板１００１と同じ部分には同じ参照番号を付す。配線板１００２は実施形態１の配線板１００１の金属箔６の代わりにコア材１２（第２コア材）を備える。
【００３７】
コア材１２はコア材１（第１コア材）と同様に形成されている。すなわち、コア材１２の絶縁層７２（第２絶縁層）、導体パターン３２（第２導体パターン）及び金属箔８２はコア材１の絶縁層７、導体パターン３（第１導体パターン）及び金属箔８にそれぞれ相当する。コア材１２は、電気的に絶縁性を有する絶縁層７２の一方の面７２ａに１００μｍ以上の厚さＴ２の導体パターン３２を設けて形成されている。絶縁層７２の面７２ａの反対側の面７２ｂには全体に金属箔８２が設けられていてもよい。
【００３８】
次に実施形態２の配線板１００２の製造方法について説明する。配線板１００２は、コア材１、２枚以上のプリプレグ２、コア材１２をこの順に重ねて加熱加圧成形することによって製造することができる。実施形態２では、４枚のプリプレグ２を用いる場合について説明するが、使用するプリプレグ２の枚数は２枚以上であれば特に限定されない。
【００３９】
まず図３Ａに示すように、コア材１、４枚のプリプレグ２、コア材１２をこの順に重ねる。ここで、コア材１の絶縁層７は、プリプレグ２に重ねる面７ａに、１００μｍ以上の厚さＴ１を有する導体パターン３が形成されている。コア材１２の絶縁層７２は、プリプレグ２に重ねる面７２ａに、１００μｍ以上の厚さＴ２を有する導体パターン３２が形成されている。
【００４０】
実施形態２では、以下の関係式（２）〜（４）が全て満たされている。
【００４１】
ｔ＜（１−ａ１／１００）・Ｔ１  …（２）
ｔ＜（１−ａ２／１００）・Ｔ２  …（３）
（１−ａ１／１００）・Ｔ１＋（１−ａ２／１００）・Ｔ２＜２・ｎ・ｔ  …（４）
の関係式（２）〜（４）におけるｔ、ａ１、ａ２、Ｔ１、Ｔ２、ｎは以下の通りである。
【００４２】
ｔ：プリプレグ２の片側の樹脂層５の厚さ
実施形態１と同様に、プリプレグ２の片側の樹脂層５の厚さ（ｔ）は５μｍ〜３０μｍであることが好ましい。
【００４３】
ａ１（％）：コア材１の絶縁層７の面７ａの面積に対する導体パターン３の面積の割合
ａ２（％）：コア材１２の絶縁層７２の面７２ａの面積に対する導体パターン３２の面積の割合
この場合の各面積は、コア材１、１２を厚さ方向から見た場合（平面視）の面積を意味する。特に導体パターン３、３２の材質が銅である場合、割合ａ１、ａ２は残銅率と呼ばれるものである。なお、式（１−ａ１／１００）の値はコア材１の絶縁層７の面７ａの面積に対する隙間３０の面積の割合であり、式（１−ａ２／１００）の値はコア材１２の絶縁層７２の面７２ａの面積に対する隙間３２０の面積の割合を意味する。
【００４４】
Ｔ１：導体パターン３の厚さ（Ｔ１≧１００μｍ）
Ｔ２：導体パターン３２の厚さ（Ｔ２≧１００μｍ）
実施形態１と同様に、導体パターン３、３２の厚さは１００μｍ以上である。
【００４５】
ｎ（枚）：プリプレグ２の枚数（ｎ≧２）
図３Ａではプリプレグ２の枚数ｎは４枚であるが、関係式（２）〜（４）を全て満たす限り、特に限定されない。
【００４６】
次に図３Ｂに示すように、複数のプリプレグ２のうちの１枚のプリプレグ２（１０２）が導体パターン３を覆ってコア材１の絶縁層７の面７ａに設けられ、かつ複数のプリプレグ２のうちの他の１枚のプリプレグ２（２０２）が導体パターン３２を覆ってコア材１２の絶縁層７２の面７２ａに設けられるように複数のプリプレグ２を互いに重ねて積層体２１０を形成する。コア材１、プリプレグ２、コア材１２からなる積層体２１０を加熱加圧成形することによって、図３Ｃに示すような配線板１００２を得ることができる。この場合の温度、圧力、時間等の成形条件は特に限定されない。
【００４７】
加熱加圧によりプリプレグ２の半硬化状態の樹脂層５（１０５、２０５）は溶融した樹脂となる。コア材１に隣接するプリプレグ２において、コア材１に対向する樹脂層５の樹脂だけでは導体パターン３間の隙間３０を充填することができないおそれがある。同様にコア材１２に隣接するプリプレグ２において、コア材１２に対向する樹脂層５の樹脂だけでは導体パターン３２間の隙間３２０を充填することができないおそれがある。したがって、実施形態２でも、プリプレグ２のガラスクロス４の開口率を３％〜１５％としている。これにより、図３Ｂの矢印に示すように、コア材１に対向しない樹脂層５の樹脂がガラスクロス４の開口９を通ってコア材１に向かって移動してくることができる。同様にコア材１２に対向しない樹脂層５の樹脂がガラスクロス４の開口９を通ってコア材１２に向かって移動してくることができる。このようにして導体パターン３間の隙間３０を充填するのに必要な樹脂を、コア材１に対向しない樹脂層５から補給することができる。同様に導体パターン３２間の隙間３２０を充填するのに必要な樹脂を、コア材１２に対向しない樹脂層５から補給することができる。さらに、コア材１に隣接するプリプレグ２及びコア材１２に隣接するプリプレグ２だけでは樹脂の不足を解消できない場合には、図３Ｂの矢印で示すようにコア材１に隣接しないプリプレグ２及びコア材１２に隣接しないプリプレグ２からも樹脂を補給することができる。このようにして隙間３０、３２０でのボイドの発生を抑制しつつ、１００μｍ以上の厚さＴ１の導体パターン３間の隙間３０及び１００μｍ以上の厚さＴ２の導体パターン３２間の隙間３２０に樹脂を充填することができる。またコア材１に対向しない樹脂層５の樹脂及びコア材１２に対向しない樹脂層５の樹脂も、導体パターン３間の隙間３０及び導体パターン３２間の隙間３２０の充填に利用することができるので、プリプレグ２全体の樹脂量が過剰に多くなるのを避けることができ、積層体２１０の加熱加圧成形時に積層体２１０の周囲から樹脂がはみ出すことを抑制することができる。
【００４８】
上記の関係式（２）（３）は、プリプレグ２の片側の樹脂層５の厚さ（ｔ）に相当する樹脂だけでは、導体パターン３間の隙間３０及び導体パターン３２間の隙間３２０を充填することができないことを意味している。
【００４９】
上記の関係式（４）は、使用する全てのプリプレグ２の両側の樹脂層５の厚さの合計（２・ｎ・ｔ）に相当する樹脂により、導体パターン３間の隙間３０及び導体パターン３２間の隙間３２０を充填することができることを意味している。
【００５０】
上記の関係式（２）〜（４）を全て満たすことにより、コア材１に隣接するプリプレグ２の片側の樹脂層５の樹脂だけでは導体パターン３間の隙間３０を充填することができない程度であり、かつコア材１２に隣接するプリプレグ２の片側の樹脂層５の樹脂だけでは導体パターン３２間の隙間３２０を充填することができない程度に薄いプリプレグ２を用いて、配線板１００２を全体として薄型化することができる。
【００５１】
特に、プリプレグ２のガラスクロス４の厚さが１０μｍ〜１００μｍ、プリプレグ２の片側の樹脂層５の厚さが５μｍ〜３０μｍ、プリプレグ２全体の厚さが２０μｍ〜１６０μｍである場合が好ましい。この場合、配線板１００２の全体の薄型化に有効である。
【００５２】
図３Ｃは製造された配線板１００２を示し、プリプレグ２の半硬化状態の樹脂層５は硬化して、絶縁性を有する硬化樹脂層５０となる。導体パターン３、３２は硬化樹脂層５０の内部において内層パターンとなる。最外層の金属箔８に例えばサブトラクティブ法によりパターン形成してもよい。
【００５３】
図３Ｃに示す配線板１００２において、複数のプリプレグ２のうちコア材１に対向してコア材１に設けられた１枚のプリプレグ２（１０２）のガラスクロス４（１０４）とコア材１の絶縁層７の面７ａまでの距離は厚さｔａである。厚さｔａは図３Ａに示すように、１つの樹脂層５（１０５）で構成されている。また、複数のプリプレグ２のうちコア材１２に対向してコア材１２に設けられた他の１枚のプリプレグ２（２０２）のガラスクロス４（２０４）とコア材１２の絶縁層７２の面７２ａまでの距離は厚さｔｃである。厚さｔｃは図３Ａに示すように、１つの樹脂層５（２０５）で構成されている。複数のプリプレグ２のガラスクロス４間の距離は厚さｔｂである。厚さｔｂは２つの絶縁層５（１０５、２０５）で構成されている。積層体２１０を加圧した後では、厚さｔａ、ｔｃは共に厚さｔｂの半分より大きい。
【実施例】
【００５４】
以下、本発明を実施例によって具体的に説明する。
【００５５】
実施の形態２における配線板１００２の実施例と比較例のサンプルを作成して評価した。実施例は、３％〜１５％のガラスクロス４の開口率と関係式（２）〜（４）との全てを満たす。比較例は、３％〜１５％のガラスクロス４の開口率と関係式（２）〜（４）との少なくとも１つを満たしていない。
【００５６】
（実施例１）
両面銅張積層板（パナソニック株式会社製「Ｒ−１７６６」、層構成：銅箔（厚さ１０５μｍ）／絶縁層（厚さ０．２ｍｍ）／銅箔（厚さ１０５μｍ））の片面に残銅率が５０％となるようにパターン形成を行って、導体パターン３、３２をそれぞれ有するコア材１、１２を得た。
【００５７】
プリプレグ２として、パナソニック株式会社製「Ｒ−１６６１ＧＧ」（樹脂の量６９質量％、ガラスクロス４：日東紡績株式会社製「＃１０８０」、開口率４．３％）を用意した。
【００５８】
コア材１、３枚のプリプレグ２（合計厚さ０．２８ｍｍ）、コア材１２をこの順に重ねて、温度条件：昇温速度１．５℃／分、１６０℃以上で６０分保持、最高温度１７０℃、圧力条件：２．９４ＭＰａ（３０ｋｇｆ／ｃｍ２）で加熱加圧成形することによって、配線板１００２の実施例１を得た。その後、この配線板１００２の最外層の金属箔８、８２をエッチングにより全て除去した。
【００５９】
（実施例２）
実施例１と同様にコア材１、１２を得た。
【００６０】
プリプレグ２として、実施例１と同様のものを用意した。
【００６１】
コア材１、８枚のプリプレグ２（合計厚さ０．７４ｍｍ）、コア材１２をこの順に重ねて、実施例１と同様に加熱加圧成形することによって、配線板１００２の実施例２を得た。その後、配線板１００２の最外層の金属箔８、８２をエッチングにより全面除去した。
【００６２】
（実施例３）
実施例１と同様にコア材１、１２を得た。
【００６３】
プリプレグ２として、パナソニック株式会社製「Ｒ−１６６１」（樹脂の量５０質量％、ガラスクロス４：日東紡績株式会社製「＃１０８０」、開口率４．３％）を用意した。
【００６４】
コア材１、６枚のプリプレグ２（合計厚さ０．４５ｍｍ）、コア材１２をこの順に重ねて、実施例１と同様に加熱加圧成形することによって、配線板１００２の実施例３を得た。その後、配線板１００２の最外層の金属箔８、８２をエッチングにより全面除去した。
【００６５】
（実施例４）
実施例１と同様にコア材１、１２を得た。
【００６６】
プリプレグ２として、実施例３と同様のものを用意した。
【００６７】
コア材１、１０枚のプリプレグ２（合計厚さ０．７５ｍｍ）、コア材１２をこの順に重ねて、実施例１と同様に加熱加圧成形することによって、配線板１００２の実施例４を得た。その後、配線板１００２の最外層の金属箔８、８２をエッチングにより全面除去した。
【００６８】
（実施例５）
実施例１と同様にコア材１、１２を得た。
【００６９】
プリプレグ２として、パナソニック株式会社製「Ｒ−１６６１ＪＫ」（樹脂の量７２質量％、ガラスクロス４：日東紡績株式会社製「＃１０６」、開口率１２．５％）を用意した。
【００７０】
コア材１、１４枚のプリプレグ２（合計厚さ０．７６ｍｍ）、コア材１２をこの順に重ねて、実施例１と同様に加熱加圧成形することによって、配線板１００２の実施例５を得た。その後、配線板１００２の最外層の金属箔８、８２をエッチングにより全面除去した。
【００７１】
（実施例６）
実施例１と同様にコア材１、１２を得た。
【００７２】
プリプレグ２として、パナソニック株式会社製「Ｒ−１６６１」（樹脂の量８５質量％、ガラスクロス４：日東紡績株式会社製「＃１０６」、開口率１２．５％）を用意した。
【００７３】
コア材１、３枚のプリプレグ２（合計厚さ０．２２ｍｍ）、コア材１２をこの順に重ねて、実施例１と同様に加熱加圧成形することによって、配線板１００２の実施例６を得た。その後、配線板１００２の最外層の金属箔８、８２をエッチングにより全面除去した。
【００７４】
（実施例７）
実施例１と同様にコア材１、１２を得た。
【００７５】
プリプレグ２として、実施例６と同様のものを用意した。
【００７６】
コア材１、６枚のプリプレグ２（合計厚さ０．４５ｍｍ）、コア材１２をこの順に重ねて、実施例１と同様に加熱加圧成形することによって、配線板１００２の実施例７を得た。その後、配線板１００２の最外層の金属箔８、８２をエッチングにより全面除去した。
【００７７】
（実施例８）
実施例１と同様にコア材１、１２を得た。
【００７８】
プリプレグ２として、実施例６と同様のものを用意した。
【００７９】
コア材１、１０枚のプリプレグ２（合計厚さ０．７３ｍｍ）、コア材１２をこの順に重ねて、実施例１と同様に加熱加圧成形することによって、配線板１００２の実施例８を得た。その後、配線板１００２の最外層の金属箔８、８２をエッチングにより全面除去した。
【００８０】
（比較例１）
実施例１と同様にコア材１、１２を得た。
【００８１】
プリプレグ２として、パナソニック株式会社製「Ｒ−１６６１ＧＧ」（樹脂の量５２質量％、ガラスクロス４：日東紡績株式会社製「＃７６２８」、開口率０．６％）を用意した。
【００８２】
コア材１、１枚のプリプレグ２（合計厚さ０．２４ｍｍ）、コア材１２をこの順に重ねて、実施例１と同様に加熱加圧成形することによって、配線板の比較例１を得た。その後、この配線板の最外層の金属箔８，８２をエッチングにより全面除去した。
【００８３】
（比較例２）
実施例１と同様にコア材１、１２を得た。
【００８４】
プリプレグ２として、比較例１と同様のものを用意した。
【００８５】
コア材１、２枚のプリプレグ２（合計厚さ０．４８ｍｍ）、コア材１２をこの順に重ねて、実施例１と同様に加熱加圧成形することによって、配線板の比較例２を得た。その後、この配線板の最外層の金属箔８、８２をエッチングにより全面除去した。
【００８６】
（比較例３）
実施例１と同様にコア材１、１２を得た。
【００８７】
プリプレグ２として、比較例１と同様のものを用意した。
【００８８】
コア材１、３枚のプリプレグ２（合計厚さ０．７３ｍｍ）、コア材１２をこの順に重ねて、実施例１と同様に加熱加圧成形することによって、配線板の比較例３を得た。その後、この配線板の最外層の金属箔８、８２をエッチングにより全面除去した。
【００８９】
（比較例４）
実施例１と同様にコア材１、１２を得た。
【００９０】
プリプレグ２として、パナソニック株式会社製「Ｒ−１６６１ＪＲ」（樹脂の量６０質量％、ガラスクロス４：日東紡績株式会社製「＃２１１６」、開口率１．５％）を用意した。
【００９１】
コア材１、２枚のプリプレグ２（合計厚さ０．３１ｍｍ）、コア材１２をこの順に重ねて、実施例１と同様に加熱加圧成形することによって、配線板の比較例４を得た。その後、この配線板の最外層の金属箔８、８２をエッチングにより全面除去した。
【００９２】
（比較例５）
実施例１と同様にコア材１、１２を得た。
【００９３】
プリプレグ２として、比較例４と同様のものを用意した。
【００９４】
コア材１、３枚のプリプレグ２（合計厚さ０．４７ｍｍ）、コア材１２をこの順に重ねて、実施例１と同様に加熱加圧成形することによって、配線板の比較例５を得た。その後、この配線板の最外層の金属箔８、８２をエッチングにより全面除去した。
【００９５】
（比較例６）
実施例１と同様にコア材１、１２を得た。
【００９６】
プリプレグ２として、比較例３と同様のものを用意した。
【００９７】
コア材１、５枚のプリプレグ２（合計厚さ０．７７ｍｍ）、コア材１２をこの順に重ねて、実施例１と同様に加熱加圧成形することによって、配線板の比較例６を得た。その後、この配線板の最外層の金属箔８、８２をエッチングにより全面除去した。
【００９８】
（比較例７）
実施例１と同様にコア材１、１２を得た。
【００９９】
プリプレグ２として、実施例３と同様のものを用意した。
【０１００】
コア材１、２枚のプリプレグ２（合計厚さ０．１５ｍｍ）、コア材１２をこの順に重ねて、実施例１と同様に加熱加圧成形することによって、配線板の比較例７を得た。その後、この配線板の最外層の金属箔８、８２をエッチングにより全面除去した。
【０１０１】
【表１】
0006497625.tif 000002
【０１０２】
【表２】
0006497625.tif 000003
【０１０３】
表１と表２は、各実施例及び比較例のサンプルの断面を目視により観察し、ボイドの有無を確認した結果を示す。
【０１０４】
なお、各実施例及び比較例について加熱加圧成形時に樹脂のはみ出しは見られなかった。
【０１０５】
表１と表２から明らかなように、各比較例ではボイドが発生したが、各実施例ではボイドの発生を抑制することができることが確認された。
【符号の説明】
【０１０６】
１  コア材（第１コア材）
２，１０２，２０２  プリプレグ
３  導体パターン（第１導体パターン）
４，１０４，２０４  ガラスクロス
４ａ  第１面
４ｂ  第２面
５  樹脂層
１０５  樹脂層（第１樹脂層）
２０５  樹脂層（第２樹脂層）
１２  コア材（第２コア材）
３２  導体パターン（第２導体パターン）
１００１，１００２  配線板（多層プリント配線板）
【図１】
0006497625.tif 000004
【図２】
0006497625.tif 000005
【図３】
0006497625.tif 000006